La présente invention concerne un procédé pour la réalisation d'une prothèse dentaire comprenant une cupule en acier inoxydable destinée à etre recouverte d'une céramique et à être ensuite fixée sur un moignon de dent. Dans la réalisation des prothèses dentaires, on utilise généralement des cupules en or en raison de la bonne adhérence de la céramique sur ce métal. De telles cupules ont toutefois l'inconvénient d'être chères et d'augmenter le prix de revient des prothèses dans d'importantes proportions. Pour pallier cet incon vénient, on a récemment proposé de réaliser les cupules en acier inoxydable. Cependant, les divers essais qui ont été effectués jusqu'ici n'ont pas donné entière satisfaction, l'adhérence de la céramique sur l'acier inoxydable étant insuffisante pour permettre l'obtention d'une prothèse durable. La présente invention se propose de remedier aux inconvénients précités et, pour ce faire, elle a pour objet un procédé pour la réalisation d'une prothèse dentaire comprenant une cupule en acier inoxydable, ce procédé se caractérisant en ce qutil consiste à réaliser des dépôts électrolytiques successifs de nickel et d'or sur la cupule, à enduire ensuite cette dernière d'un lait d'opaque et enfin à la cuire au four, la cupule étant ultérieurement recouverte de la céramique, puis fixée sur le moignon. Grâce à cet ensemble d'opérations, la céramique peut maintenant adhérer parfaitement sur la cupule et ce, bien que la cupule soit en acier inoxydable. On peut donc ainsi réaliser des prothèses dentaires durables et beaucoup moins chères que si la cupule était en or. Bien entendu, les dépôts électrolytiques successifs doivent être effectués après un nettoyage parfait de la cupule. Cette dernière peut par exemple être dégraissée chimiquement sous ultra-sons, ce qui permet d'éliminer les particules formées pendant son façonnage, lors des opérations de sablage ou de meulage. Apres un premier rinçage à l'eau, elle peut en outre être dégraissée électrolytiquement. Dans ce cas, il est avantageux d'utiliser un bain contenant soude caustique ............................ 12 g/l . phosphate trisodique ....................... 12 gil metasilicate de soude ...................... 12 g/l . carbonate de soude ......................... 12 g/l La cupule étant reliée au pôle négatif alors qu'une plaque d'acierinoxydable constitue le pôle positif, le dégraissage est généralement réalisé pendant deux minutes à la température ambiante, sous une tension de 5 volts et une densité de courant de 6 à 7 A/dm. Après un second rinçage à l'eau, la cupule peut par ailleurs être dépassivée par immersion pendant 10 secondes dans une solution aqueuse d'acide sulfurique à 3 x et être enfin rincée une nouvelle fois à liteau. Conformément à la présente invention, le dépôt de nickel est obtenu en utilisant un bain électrolytique ayant la composition suivante . chlorure de nickel .......................... 220 g/l . acide chlorhydrique concentré ............... 115 ml/l . agent mouillant ............................. 0,05 g/l la tension appliquée étant de 2 volts et la densité de courant de 9,5 A/dm2, tandis que l'électrolyse est effectuée à la température ambiante pendant une durée de 15 à 17 secondes. L'anode et la cathode doivent évidemment être respectivement constituées par une plaque de nickel et par la cupule. Ces conditions étant remplies, cette dernière se recouvre alors d'une pellicule de nickel d'environ 0,025 Avantageusement, le dépôt de nickel est réalisé après l'élimination, par électrosoustraction, des oxydes de chrome et de nickel présents sur la cupule, l'électrosoustraction étant réalisée pendant 15 secondes, à la température ambiante en présence du hain électrolytique utilisé pour le dépôt de nickel, la tension appliquée étant de 2 volts et la densité de courant de 15 A/dm. Grâce à ce traitement électrolytique préalable, la surface de la cupule peut être entièrement débarrassée des oxydes de nickel et de chrome, ce qui permet une meilleure adhérence du dépôt ultérieur de nickel. Il convient de noter que le sens du courant pendant l'électrosoustraction doit être inversé par rapport à celui du courant utilisé pour le dépôt électrolytique du nickel et que la plaque de nickel et la cupule doivent donc être respectivement aux pôles négatif et positif. Le dépôt de nickel étant réalisé, on rince alors la cupule avec de l'eau courante en vue de procéder au dépôt d'or. Selon le procédé conforme à l'invention, ce dépôt est obtenu en utilisant un bain électrolytique ayant la composition suivante . cyanure double d'or et de potassium ........ 1 g/l . citrate de soude ........................... 40 g/l . acide citrique ............................. 12 g/l . sulfate de nickel .......................... 0,2 g/l la tension appliquée étant-de 5 à 7 volts et la densité de courant de 0,5 à 0,9 A/dm, tandis que l'électrolyse est effectuée à la température ambiante pendant une durée allant de 20 secondes à I minute. L'anode et la cathode sont respectivement constituées par une plaque d'acier inoxydable et par la cupule qui se recouvre d'une pellicule d'or, dont l'épaisseur est de quelques angströms et qui adhère parfaitement sur le dépôt de nickel. On notera que cette pellicule est en fait destinée à activer la pellicule de nickel et à favoriser l'adhérence d'un second dépôt d'or effectué après un nouveau rinçage à l'eau courant. Conformément à l'invention,ce second dépôt est réalisé en utilisant un bain électrolytique ayant la composition suivante . cyanure double d'or et de potassium ........... 12 g/l . cyanure de potassium ; 35 g/l . cyanure double d'argent et de potassium ....... 0,5 g/l la tension appliquée étant de 2 volts et la densité de courant de 0,4 à 0,5 A/dm2,tandis que l'électrolyse est effectuée entre 24 et 280 C pendant 13 à 16 minutes. L'anode et la cathode étant encore respectivement constituées par une plaque d'acier inoxydable et par la cupule, la nouvelle pellicule d'or déposée a ici une épaisseur comprise entre 4 et 5 microns. Il convient de noter que le bain doit être fortement agité pendant l'électrolyse. Il va de soi par ailleurs que la cupule pourrait ensuite être immergée dans de l'eau déminéralisée portée à ébullition en vue du colmatage de la seconde pellicule d'or, ce qui permettrait la fixation de la teinte de cette derniere ainsi que l'élimination des sels du bain de placage qu'elle pourrait contenir. Après la réalisation des dépôts électrolytiques, la cupule est enduite, par exemple à l'aide d'un pinceau, d'un lait d'opaque dilué et introduite dans un four où elle est cuite sous vide à une température comprise entre 940 et 960 C. Pendant la cuisson, l'opaque et les différents métaux diffusent les uns dans les autres et forment un amalgame grâce auquel le céramique pourra adhérer de façon parfaite sur la cupule. Pour réaliser la prothèse dentaire, il suffit donc maintenant de déposer la céramique sur la cupule et de fixer cette dernière sur le moignon meulé de la dent à soigner. On voit par conséquent que le procédé conforme à la présente invention permet de réaliser des prothèses dentaires comportant une cupule en acier inoxydable sur laquelle la céramique peut maintenant adhèrerde façon très satisfaisante. REVENDICATIONS 1.- Procédé pour la réalisation d'une prothèse dentaire comprenant une cupule en acier inoxydable destinée à être recouverte d'une céramique et à être ensuite fixée sur un moignon de dent, caractérisé en ce qu'il consiste à réaliser des dépôts électrolytiques successifs de nickel et d'or sur la cupule à enduire ensuite cette dernière d'un lait d'opaque et enfin à la cuire au four, la cupule étant ultérieurement recouverte de la céramique, puis fixée sur le moignon. 2.- Procédé selon la revendication 1, caractérisé en ce que le dépôt de nickel est obtenu en utilisant un bain électrolytique ayant la composition suivante . chlorure de nickel ................................ 220 g/l . acide chlorhydrique concentré ..................... 115 ml/l agent mouillant ................................... 0,05 g/l la tension appliquée étant de 2 volts et la densité de courant de 9,5 A/dm, tandis que l'électrolyse est effectuée à la température ambiante pendant une durée de 15 à 17 secondes. 3.- Procédé selon la revendication 2, caractérisé en ce que le dépôt de nickel est réalisé après l'élimination, par électrosoustraction, des oxydes de chrome et de nickel présents sur la cupule, l'électrosoustraction étant réalisée pendant 15 secondes à la température ambiante en présence du bain électrolytique utilisé pour le dépôt de nickel, la tension appliquée étant de 2 volts et la densité de courant de 15 A/dm2. 4.- Procédé selon la revendication 1, caractérisé en ce que le dépôt d'or est obtenu en utilisant un bain électrolytique ayant la composition suivante . cyanure double d'or et de potassium ............... 1 g/l . citrate de soude .................................. 40 g/l . acide citrique .................................... 12 g/l . sulfate de nickel ................................. 0,2 g/l la tension appliquée étant de 5 à 7 volts et la densité de courant de 0,5 à 0,9 A/dm2, tandis que l'électrolyse est effectuée à la température ambiante pendant une durée allant de 20 secondes à 1 minute. 5.- Procédé selon la revendication 4, caractérisé en ce qu'il consiste à effectuer un second dépôt d'or, en utilisant un bain électrolytique ayant la composition suivante . cyanure double d'or et de potassium ............... 12 g/l . cyanure de potassium .............................. 35 g/l . cyanure double d'argent et de potassium ........... 0,5 g/l la tension appliquée étant de 2 volts et la densité de courant de 0,4 à 0,5 A/dm2, tandis que l'électrolyse est effectuée entre 24 et 280 C pendant 13 à 16 minutes. 6.- Procédé selon l'une quelconque des revendications précédentes, caractérisé en ce que la cuisson au four de la cupule est effectuée sous vide à une température comprise entre 940 et 9600 C. 7.- Prothèse dentaire réalisée par la mise en oeuvre du procédé selon l'une quelconque des revendications précédentes.